Brevet FR3071492A1 — publié le 20190329

MICRO-DISPOSITIF COMPORTANT UN ELEMENT PROTEGE CONTRE UNE GRAVURE HF ET FORME D'UN MATERIAU COMPRENANT UN SEMI-CONDUCTEUR ET UN METAL DESCRIPTION DOMAINE TECHNIQUE ET ART ANTÉRIEUR L'invention concerne le domaine des micro-dispositifs, c'est-à-dire des micro-systèmes électromécaniques (MEMS) et/ou des nano-systèmes électromécaniques (NEMS) et/ou des micro-systèmes opto-électromécaniques (MOEMS) et/ou nanosystèmes opto-électromécaniques (NOEMS), comportant par exemple des éléments mobiles. Par la suite, le terme « micro-dispositif » est utilisé pour désigner en particulier un dispositif de type MEMS et/ou NEMS et/ou MOEMS et/ou NOEMS. L'invention concerne par exemple un micro-dispositif de type capteur et/ou actionneur. Au cours de la réalisation d'un micro-dispositif, il arrive souvent qu'une ou plusieurs étapes de libération d'éléments du micro-dispositif (par exemple des doigts interdigités ou d'autres types d'éléments mobiles ou statiques) soient mises en oeuvre par gravure HF (acide fluorhydrique) vapeur et/ou liquide, afin de graver des matériaux tels que du Si02 présents au-dessus et/ou en dessous des couches de semi-conducteur et/ou des couches métalliques de ces éléments. Or, une telle gravure est problématique lorsqu'un siliciure, par exemple du WSi2, se retrouve au contact du HF en raison de la dégradation engendrée par le HF sur le siliciure. Par exemple, si une couche de WSi2 d'épaisseur égale à environ 100 nm formée sur une couche de Si02 elle-même disposée sur un substrat de silicium est en contact avec du HF sous forme vapeur, une délamination du WSi2 se produit alors en raison de l'attaque des joints de grain par le HF. Le siliciure peut être volontairement utilisé dans le micro-dispositif, par exemple pour former un ou plusieurs éléments de ce micro-dispositif, en raison de sa faible résistance électrique de contact, de sa capacité à relier du semi-conducteur de type N avec du semi-conducteur de type P sans formation de diode, de sa compatibilité avec des procédés auto-alignés ou bien encore de sa résistance aux hautes températures. Le siliciure peut également être présent involontairement dans le micro-dispositif, par 2 exemple en raison d'une réaction d'un élément métallique sur lequel se trouve du silicium qui est déposé à haute température, ce qui engendre la formation de siliciure à l'interface entre le métal et le silicium. Ce problème de dégradation au contact du HF se retrouve également 5 lorsque le siliciure est composé d'un métal autre que du tungstène, par exemple du titane, mais également pour d'autres matériaux correspondant à des composés d'au moins un semi-conducteur et d'au moins un métal, et qui ne sont pas compatibles avec le HF, c'est-à-dire qui se dégrade en présence de HF. EXPOSÉ DE L'INVENTION 10 Un but de la présente invention est de proposer un micro-dispositif comprenant un élément formé d'un matériau correspondant à un composé de semiconducteur et de métal et qui n'est pas compatible avec le HF, et qui soit protégé vis-à-vis d'une gravure HF. Pour cela, la présente invention propose un micro-dispositif comportant 15 au moins un premier élément comprenant au moins : - une portion de matériau correspondant à un composé d'au moins un semi-conducteur et d'au moins un métal, - des première et deuxième couches de protection recouvrant chacune une de deux faces opposées de ladite portion de matériau, telles que la première couche 20 de protection comprenne au moins un premier matériau apte à résister à une gravure HF, que la deuxième couche de protection comprenne au moins un deuxième matériau apte à résister à la gravure HF, et qu'au moins l'un des premier et deuxième matériaux aptes à résister à la gravure HF comporte le semi-conducteur. Ainsi, l'invention propose de réaliser un ou plusieurs éléments du micro- 25 dispositif sous la forme d'un empilement comprenant une portion de matériau correspondant à un composé d'au moins un semi-conducteur et d'au moins un métal, par exemple un siliciure, interposée entre des couches de protection formées de matériaux résistants à une gravure HF et protégeant ainsi la portion de matériau lors d'une gravure HF. La portion de matériau peut ainsi conférer à ce ou ces éléments la ou les propriétés 3 souhaitées, par exemple la résistance électrique souhaitée, et les couches de protection rendent la présence de ce ou ces éléments compatible avec la mise en oeuvre d'une gravure HF. En outre, l'un des premier et deuxième matériaux aptes à résister à la 5 gravure HF comporte le semi-conducteur du composé formant la portion de matériau à protéger, ce qui signifie que le composé peut être réalisé par réaction d'au moins un métal et de ce matériau semi-conducteur d'au moins l'une des première et deuxième couches de protection. L'invention s'applique pour n'importe quel type de micro-dispositif 10 comportant un tel matériau correspondant à un composé de semi-conducteur et de métal, par exemple un siliciure, et devant subir des étapes de gravure HF. L'invention peut ainsi éviter une délamination ou une gravure (ou attaque) de ce composé semiconducteur - métal. Un composé d'au moins un semi-conducteur et d'au moins un métal 15 correspond à un matériau dont la composition atomique comporte un ou plusieurs atomes du semi-conducteur et un ou plusieurs atomes de ce métal. Un matériau apte à résister à une gravure HF peut correspondre à un matériau qui n'est pas dégradé lorsque celui-ci est en contact avec le HF, ou plus généralement un matériau sur lequel une attaque HF n'aura pas d'impact sur le 20 fonctionnement du micro-dispositif. De préférence, les matériaux aptes à résister à une gravure HF peuvent présenter une vitesse de gravure, vis-à-vis du HF, inférieure ou égale à environ 1 nm/min. Les deux faces opposées de la portion de matériau qui sont recouvertes des première et deuxième couches de protection peuvent correspondre aux deux faces 25 principales de la portion de matériau. L'expression « faces principales » de la portion de matériau désigne les faces ayant les surfaces les plus importantes de la portion de matériau. Les deux faces opposées de la portion de matériau qui sont recouvertes des première et deuxième couches de protection peuvent correspondre aux faces supérieure et inférieure de la portion de matériau. Ces deux faces opposées de la portion de 4 matériau peuvent être sensiblement parallèles à un substrat sur lequel le micro-dispositif est réalisé. Il est également décrit une structure destinée à former un micro-dispositif, comportant au moins un premier élément comprenant au moins : 5 - une portion de matériau correspondant à un composé d'au moins un semi-conducteur et d'au moins un métal, - des première et deuxième couches de protection recouvrant chacune une de deux faces opposées de ladite portion de matériau, telles que la première couche de protection comprenne au moins un premier matériau apte à résister à une gravure HF, 10 que la deuxième couche de protection comprenne au moins un deuxième matériau apte à résister à la gravure HF, et qu'au moins l'un des premier et deuxième matériaux aptes à résister à la gravure HF comporte le semi-conducteur. Cette structure peut comporter au moins un matériau apte à être gravé par une gravure HF, disposé autour d'au moins une partie du premier élément, et/ou du 15 côté de la première couche de protection et/ou de la deuxième couche de protection. Plus généralement, ce matériau apte à être gravé par une gravure HF peut être disposé au voisinage ou à proximité du premier élément tel que lors de sa gravure par du HF, la première couche de protection et/ou la deuxième couche de protection protègent la portion de matériau du premier élément vis-à-vis du HF. 20 Le semi-conducteur peut comporter du Si et/ou le métal peut comporter par exemple au moins l'un des éléments chimiques suivants : W, Ti, Co, Ru, Ta, Pt, Ni, et/ou les premier et deuxième matériaux aptes à résister à la gravure HF peuvent comporter par exemple au moins l'un des composés chimiques suivants : Si, SiN, AIN, A1203, Hf02. De manière avantageuse, la portion de matériau peut comporter du WSi2 et 25 les première et deuxième couches de protection peuvent comporter du silicium. Le premier élément peut faire partie d'un élément fixe du micro-dispositif. Le premier élément peut correspondre par exemple à un élément d'interconnexion de doigts d'un peigne fixe, ou statique, destiné à être interdigité avec un autre peigne du micro-dispositif dont les doigts sont mobiles. 5 Le micro-dispositif peut comporter en outre un substrat auquel le premier élément peut être relié par au moins une portion diélectrique. Cette portion diélectrique peut former au moins un élément de liaison fixe du premier élément au substrat. 5 Le micro-dispositif peut comporter en outre un ou plusieurs composants microélectroniques réalisés sur le substrat. Le micro-dispositif peut par exemple être cointégré sur le substrat avec un circuit électronique par exemple de type CMOS. Le micro-dispositif peut comporter en outre au moins un deuxième élément relié au premier élément par au moins une portion semi-conductrice disposée 10 entre le deuxième élément et l'une des première et deuxième couches de protection. Un tel deuxième élément peut correspondre par exemple à un ou plusieurs doigts d'un peigne statique, c'est-à-dire non mobile, destiné à être interdigité avec un peigne mobile du micro-dispositif. Les doigts du peigne statique peuvent être interconnectés électriquement par l'intermédiaire de la portion de matériau du premier élément. 15 Le premier élément peut comporter en outre au moins un espaceur recouvrant au moins une partie des faces latérales, sensiblement perpendiculaires aux deux faces principales, de la portion de matériau du premier élément et comprenant au moins un troisième matériau apte à résister à la gravure HF. L'autre des premier et deuxième matériaux aptes à résister à la gravure 2 0 HF peut comporter le semi-conducteur ou un matériau diélectrique. L'invention concerne également un procédé de réalisation d'un micro-dispositif, au cours duquel au moins un premier élément du micro-dispositif est réalisé en mettant en oeuvre au moins les étapes de : - réalisation d'un empilement d'une première couche et de deux 25 deuxièmes couches telles que la première couche soit disposée entre les deux deuxièmes couches, que la première couche comporte au moins un métal, que l'une des deux deuxièmes couches comprenne au moins un premier matériau apte à résister à une gravure HF, que l'autre des deux deuxièmes couches comprenne au moins un deuxième matériau apte à résister à la gravure HF, et qu'au moins l'un des premier et deuxième matériaux aptes à résister à la gravure HF comporte un semi-conducteur ; 6 - traitement thermique faisant réagir une partie du semi-conducteur avec le métal, formant une portion de matériau correspondant à un composé du semiconducteur et du métal, et tel qu'au moins une partie restante de chacune des deux deuxièmes couches forment des première et deuxième couches de protection recouvrant 5 chacune une de deux faces opposées de ladite portion de matériau ; et comprenant en outre la mise en oeuvre d'une étape de gravure HF au cours de laquelle ladite portion de matériau est protégée du HF par les première et deuxième couches de protection. Le procédé peut comporter en outre, après l'étape de réalisation de 10 l'empilement, une étape de gravure de l'empilement des première et deuxièmes couches selon un motif définissant géométriquement au moins le premier élément. Dans ce cas, le procédé peut comporter en outre, après l'étape de réalisation de l'empilement, les étapes de : - dépôt d'une couche diélectrique recouvrant au moins des portions 15 restantes de l'empilement (pouvant correspondre aux parties de l'empilement qui sont conservées après la gravure de l'empilement, ou bien correspondre à la portion de matériau et aux première et deuxième couches de protection si le traitement thermique est mis en oeuvre avant ce dépôt) ; - gravure d'une partie de la couche diélectrique, formant au moins un 20 accès au premier élément ; - dépôt d'un matériau semi-conducteur dans l'accès formé à travers la couche diélectrique et sur la couche diélectrique, formant un deuxième élément relié au premier élément par au moins une portion de semi-conducteur disposée entre le deuxième élément et le premier élément ; 25 et l'étape de gravure HF peut être mise en oeuvre telle qu'elle supprime la couche diélectrique. Le procédé peut comporter en outre, avant la mise en oeuvre de la gravure HF, une étape de réalisation d'au moins un espaceur recouvrant au moins une partie des faces latérales, sensiblement perpendiculaires aux deux faces opposées, de la 7 portion de matériau du premier élément et comprenant au moins un troisième matériau apte à résister à la gravure HF. L'empilement peut être réalisé sur une autre couche diélectrique disposée sur un substrat. 5 Dans ce cas, l'étape de gravure HF peut graver également ladite autre couche diélectrique telle qu'au moins une portion restante de ladite autre couche diélectrique relie le premier élément au substrat. Le procédé peut comporter en outre la réalisation d'un ou plusieurs composants microélectroniques sur le substrat. 10 BRÈVE DESCRIPTION DES DESSINS La présente invention sera mieux comprise à la lecture de la description d'exemples de réalisation donnés à titre purement indicatif et nullement limitatif en faisant référence aux dessins annexés sur lesquels : - les figures 1, 13 et 14 représentent un micro-dispositif comportant au 15 moins un élément formé d'un composé d'au moins un semi-conducteur et d'au moins un métal et protégé vis-à-vis d'une gravure HF, objet de la présente invention, selon un premier mode de réalisation, - les figures 2 à 8 représentent les étapes d'un procédé de réalisation du micro-dispositif selon le premier mode de réalisation, 20 - la figure 9 représente un micro-dispositif comportant au moins un élément formé d'un composé d'au moins un semi-conducteur et d'au moins un métal et protege vis-a-vis d'une gravure HF, objet de la présente invention, selon un deuxième mode de réalisation, - la figure 10 représente un micro-dispositif comportant au moins un 25 élément formé d'un composé d'au moins un semi-conducteur et d'au moins un métal et protégé vis-à-vis d'une gravure HF, objet de la présente invention, selon un troisième mode de réalisation, - les figures 11 et 12 représentent une partie des étapes d'un procédé de réalisation du micro-dispositif selon le troisième mode de réalisation ; 8 - les figures 15 et 16 représentent un micro-dispositif intégré avec un circuit CMOS. Des parties identiques, similaires ou équivalentes des différentes figures décrites ci-après portent les mêmes références numériques de façon à faciliter le passage 5 d'une figure à l'autre. Les différentes parties représentées sur les figures ne le sont pas nécessairement selon une échelle uniforme, pour rendre les figures plus lisibles. Les différentes possibilités (variantes et modes de réalisation) doivent être comprises comme n'étant pas exclusives les unes des autres et peuvent se combiner 10 entre elles. EXPOSÉ DÉTAILLÉ DE MODES DE RÉALISATION PARTICULIERS On se réfère tout d'abord à la figure 1 qui représente une partie d'un micro-dispositif 100 selon un premier mode de réalisation. Les figures 13 et 14 représentent une vue plus globale du micro-dispositif 100. 15 Ce micro-dispositif 100 est par exemple un capteur et/ou un actionneur, et comporte un ou plusieurs éléments 101 réalisés à partir d'un matériau correspondant à un composé d'au moins un semi-conducteur et d'au moins un métal, avantageusement un siliciure (c'est-à-dire un matériau comprenant du silicium et au moins un métal) et par exemple du WSi2. Le ou les éléments 101 du micro-dispositif 100 comprenant ce matériau 20 peuvent correspondre à un ou plusieurs éléments fixes du micro-dispositif 100, par exemple un élément d'interconnexion de doigts d'un peigne fixe du micro-dispositif 100. La figure 1 représente une vue en coupe d'une partie du micro-dispositif 100 sur laquelle l'un de ces éléments 101 est visible. Le micro-dispositif 100 est réalisé sur un substrat 102 formant un 25 support du micro-dispositif 100. Ce substrat 102 comporte ici un semi-conducteur, par exemple du silicium et/ou du germanium. Son épaisseur (dimension selon l'axe Z représenté sur la figure 1) est par exemple égale à plusieurs centaines de microns, et est par exemple comprise entre environ 400 iim et 750 iim. 9 Une ou plusieurs portions diélectriques 104 (une seule visible sur la figure 1) sont présentes sur le substrat 102, formant une ou plusieurs portions de maintien du ou des éléments 101 du micro-dispositif 100 sur le substrat 102. La portion diélectrique 104 comporte par exemple un oxyde de semi-conducteur, avantageusement 5 du Si02. L'épaisseur de la portion diélectrique 104 (dimension selon l'axe Z représenté sur la figure 1) est par exemple comprise entre environ 100 nm et 3 um. L'élément 101 visible sur la figure 1 comporte une portion 106 du matériau comprenant au moins un semi-conducteur et au moins un métal (par exemple du WSi2), disposée entre deux couches de protection 108, 110. Les couches de protection 10 108, 110 comportent chacune un matériau apte à résister à une gravure HF, par exemple au moins un semi-conducteur tel que du silicium. La couche de protection inférieure 108 est disposée entre les portions 104 et 106, et la couche de protection supérieure 110 est disposée entre la portion 106 et une autre portion 112 reliant l'élément 101 à un autre élément 114 de micro-dispositif 100. La portion 112 et l'élément 114 comportent par 15 exemple un semi-conducteur tel que du silicium. Les couches de protection 108, 110 ont pour rôle de protéger la portion 106 vis-à-vis d'une attaque HF au cours de la réalisation du micro-dispositif 100. La couche de protection inférieure 108 recouvre l'ensemble de la face arrière de la portion 106 (celle se trouvant du côté de la portion 104 et du substrat 102) et est en contact avec 20 la portion 104, et la couche de protection supérieure 110 recouvre l'ensemble de la face supérieure de la portion 106 (celle se trouvant du côté de la portion 112 et de l'élément 114) et est en contact avec la portion 112. Les faces supérieure et inférieure de la portion 106 forment les faces principales de la portion 106. Chacune des couches de protection a une épaisseur (dimension selon l'axe Z visible sur la figure 1) par exemple comprise entre 25 environ 10 nm et 300 nm. L'épaisseur de la portion 106 (dimension selon l'axe Z visible sur la figure 1) est par exemple comprise entre environ 150 nm et 600 nm. Sur les figures 13 et 14, outre les éléments 101 et 114, des éléments mobiles 115 du peigne qui est interdigité avec celui comprenant les éléments 114 sont 30 représentés. 10 En variante de ce premier mode de réalisation, il est possible que l'une des couches de protection 108, 110 comporte non pas un semi-conducteur mais au moins un matériau diélectrique résistant à une gravure HF. Un tel matériau diélectrique correspond par exemple à du SiN, du Hf02, de l'A1203 ou encore de l'AIN. 5 Selon une autre variante, il est possible que les couches de protection 108, 110 comportent chacune un matériau semi-conducteur différent de l'autre. Dans ce cas, le composé formant la portion 106 peut incorporer des éléments chimiques, ou atomes, de l'un ou de chacun de ces deux semi-conducteurs. Un exemple de procédé de réalisation du micro-dispositif 100 selon le 10 premier mode de réalisation est décrit ci-dessous en lien avec les figures 2 à 8. Le micro-dispositif 100 est réalisé à partir du substrat 102 sur lequel est formée une couche diélectrique 116 à partir de laquelle les portions 104 sont destinées à être réalisées (figure 2). Lorsque la couche diélectrique 116 comporte un oxyde de semiconducteur, elle peut être réalisée par oxydation du semi-conducteur du substrat 102. 15 L'épaisseur de la couche diélectrique 116 (dimension selon l'axe Z visible sur la figure 2) correspond à celle des portions 104 destinées à être réalisées, et est par exemple comprise entre environ 100 nm et 3 um. Sur la figure 3, une couche 118 du matériau destiné à former la couche de protection inférieure 108, ici du silicium, est déposée sur la couche diélectrique 116. La 20 couche 118 peut être déposée par PVD (dépôt physique en phase vapeur). L'épaisseur de la couche 118 (dimension selon l'axe Z visible sur la figure 3) est par exemple comprise entre environ 75 nm et 550 nm. En variante, la couche diélectrique 116 et au moins une partie de la couche 118 peuvent être présentes initialement sur le substrat 102, par exemple en 25 utilisant un substrat SOI. Une couche métallique 120, à partir de laquelle les portions 106 sont destinées à être réalisées, est ensuite déposée sur la couche 118. Dans l'exemple de réalisation décrit ici, le matériau de la couche métallique 120 correspond à du tungstène. L'épaisseur de la couche métallique 120 (dimension selon l'axe Z visible sur la figure 3) est 11 par exemple comprise entre environ 50 nm et 200 nm. La couche métallique 120 peut être réalisée en mettant en oeuvre un dépôt PVD. Enfin, une autre couche 122 du matériau destiné à former la couche de protection supérieure 110, ici du silicium, est déposée sur la couche métallique 120. La 5 couche 122 peut être déposée par PVD (dépôt physique en phase vapeur). L'épaisseur de la couche 122 (dimension selon l'axe Z visible sur la figure 3) est par exemple comprise entre environ 75 nm et 550 nm. De manière avantageuse, les couches 118 et 122 peuvent comporter par exemple du silicium amorphe déposé par PVD. 10 Lorsque les couches 118, 120, 122 sont toutes déposées par PVD, ces trois étapes de dépôt peuvent être mises en oeuvre au cours d'un seul passage du substrat 102 et de la couche diélectrique 116 dans un équipement de dépôt PVD, sans remise à l'air de l'ensemble entre ces étapes de dépôt. Un masque, dont le motif correspond à celui des portions 106 et des 15 couches de protection 108, 110, est ensuite formé sur la couche 122. Une photolithographie et une gravure, par exemple par plasma, des couches 118, 120, 122 sont ensuite mises en oeuvre afin de former des portions 124, 126, 128 respectivement des couches 118, 120, 122 à partir desquelles les portions 106 et les couches de protection 108, 110 vont être réalisées (figure 4). Le motif, dans le plan principal du 20 substrat 102 (plan (X,Y) sur la figure 4), des empilements formés par les portions 124, 126, 128 correspond à celui des empilements 106, 108, 110 destinés à être réalisés. Le masque est ensuite supprimé, par exemple par vois plasma puis par voie chimique. Comme représenté sur la figure 5, une couche diélectrique 130, comprenant par exemple du Si02, est déposée en recouvrant la couche diélectrique 116 25 ainsi que les portions 128. Cette couche diélectrique 130 correspond à celle destinée à être gravée par HF ultérieurement Un recuit est ensuite mis en oeuvre afin que le matériau des portions 126 et celui des portions 124, 128 (ou d'une seule des portions 124, 128 lorsque l'autre de ces deux portions comporte non pas un semi-conducteur mais un matériau 30 diélectrique), qui sont en contact les uns avec les autres, réagissent et forment le 12 matériau définitif des portions 106 correspondant à un composé du métal de la couche 120 et du ou des matériaux semi-conducteurs d'une ou des couches 118, 122. Ce recuit est par exemple mis en oeuvre à une température comprise entre environ 500°C et 1000°C. Lorsque ce recuit est destiné à former des portions 106 de WSi2 à partir de 5 portions de tungstène disposées entre des portions de silicium, ce recuit est par exemple mis en oeuvre à une température égale à environ 900°C. Dans l'exemple de réalisation décrit ici, le métal (tungstène) des portions métalliques 126 réagit avec le semi-conducteur (silicium) des portions 124, 128 pour former le composé (WSi2) des portions 106. De manière avantageuse, le matériau 10 d'au moins l'une des portions 124, 128, et qui correspond au matériau d'au moins l'une des couches de protection 108, 110, correspond à du silicium afin que le matériau des portions 106 obtenu à la fin du recuit corresponde à un siliciure. Lorsque l'une des deux couches de protection 108, 110 comporte un matériau diélectrique, ce matériau diélectrique ne réagit pas avec le métal des portions métalliques 126 pour former le 15 matériau définitif des portions 106. Au cours de ce recuit, le ou les matériaux semi-conducteur d'une ou des portions 124, 128 réagissent avec le métal des portions métalliques 126. Ainsi, l'épaisseur des couches de protection 108, 110 obtenues après la mise en oeuvre de ce recuit est inférieure à celle des portions 124, 128 avant le recuit, et l'épaisseur des portions 106 20 obtenues après ce recuit est supérieure à celle des portions métalliques 126 avant le recuit. Ainsi, il convient de choisir judicieusement les épaisseurs initiales des couches 118, 120, 122 afin qu'à la fin du recuit, une partie des portions 124, 128 soit toujours présente contre les faces principales des portions 106 afin de protéger ces portions depuis ces faces. Dans l'exemple décrit ici où les portions 124, 128 comportent du silicium et le 25 métal des portions 126 est du tungstène, l'épaisseur initiale de chacune des couches 118, 120 peut être comprise entre environ 75 nm et 550 nm afin qu'à l'issue du recuit, l'épaisseur finale de chacune des couches de protection 108, 110 soit comprise entre environ 10 nm et 300 nm. 13 Selon une variante, il est possible que le recuit soit mis en oeuvre avant le dépôt de la couche diélectrique 130, voire même avant l'étape de gravure des couches 118, 120, 122. Après ce recuit, une lithographie et une gravure sont mises en oeuvre à 5 travers la couche diélectrique 130 afin de former des accès 132 aux empilements des portions 106 et des couches de protection 108, 110, avec arrêt sur le matériau des couches de protection 110 (figure 6). Comme représenté sur la figure 7, un nettoyage est ensuite mis en oeuvre, puis un dépôt, par exemple par épitaxie, est réalisé afin d'obtenir une couche de 10 matériau destinée à former notamment les portions 112 et 114. Une planarisation mécanochimique puis une lithographie et une gravure achèvent la formation des portions 112, 114 en contact avec les empilements des portions 106 et des couches de protection 108, 110. D'autres parties 134 du matériau déposé servent à former d'autres éléments du micro-dispositif 100. 15 Le procédé est achevé en réalisant une gravure HF de la couche diélectrique 130 (figure 8). Lors de cette gravure, les couches de protection 108 et 110 protègent les portions 106 du côté de leurs faces avant et arrière. Cette gravure forme également les portions 104 à partir de la couche diélectrique 116. La figure 9 représente le micro-dispositif 100 selon un deuxième mode 20 de réalisation. Par rapport au premier mode de réalisation décrit précédemment, la couche de protection inférieure 108 et la portion diélectrique 104 correspondent à un seul élément diélectrique formé par la couche diélectrique 116. Cet élément diélectrique recouvre l'ensemble de la face arrière de la portion 106 et le matériau diélectrique de cet 25 élément correspond à un matériau résistant à une gravure HF, comme par exemple du SiN, du Hf02, de l'A1203 ou encore de l'AIN. Pour réaliser un tel micro-dispositif 100, la couche 116 est réalisée avec un matériau et une épaisseur adaptée pour former cet élément diélectrique. Les dépôts des couches 120 et 122 précédemment décrits en lien avec la figure 3 sont ensuite mis en 30 oeuvre, la couche 120 étant formée directement sur la couche diélectrique 116. Les 14 étapes précédemment décrites en lien avec les figures 4 à 8 sont ensuite mises en oeuvre comme dans le premier mode de réalisation. Dans les modes de réalisation décrits précédemment, les faces latérales des portions 106 ne sont pas protégées lors de la gravure HF. Toutefois, les éléments 101 5 ont généralement des dimensions latérales importantes, par exemple de plusieurs microns voire plusieurs dizaines de microns, ce qui limite l'impact de la gravure HF au niveau des faces latérales des portions 106. Il est toutefois possible de protéger les faces latérales des portions 106. La figure 10 représente le micro-dispositif 100 selon un troisième mode de réalisation 10 dans lequel ces faces latérales sont protégées lors de la gravure HF. Le micro-dispositif 100 selon ce troisième mode de réalisation comporte tous les élément du micro-dispositif 100 selon le premier mode de réalisation, et notamment les portions 106 disposées entre les couches de protection 108, 110. Toutefois, le micro-dispositif 100 selon ce troisième mode de réalisation comporte en 15 outre, contre les faces latérales des portions 106, des espaceurs 138 protégeant ces faces latérales contre la gravure HF mise en oeuvre au cours du procédé. Ces espaceurs 138 ont par exemple une largeur de l'ordre de 100 nm. Les espaceurs 138 comportent un matériau résistant à une gravure HF, et par exemple un ou plusieurs des matériaux suivants : Si, AIN, A1203, Hf02, SiN. De plus, sur l'exemple représenté sur la figure 10, ces 20 espaceurs 138 recouvrent également les faces latérales des couches de protection 108, 110. A titre d'exemple, lorsque le matériau des portions 106 correspond à du TiSi2 ou du CoSi2, le micro-dispositif 100 est de préférence réalisé tel que les faces latérales des portions 106 soient protégées par les espaceurs 138. Lorsque le matériau 25 des portions 106 correspond par exemple à du Ru2Si3, du TaSi2, du PtSi ou encore du NiSi2, le micro-dispositif 100 peut être réalisé avec ou sans les espaceurs 138. Le choix de la présence ou non des espaceurs 138 peut être fait en fonction de la sensibilité du matériau des portions 106 vis-à-vis du HF. Un procédé de réalisation du micro-dispositif 100 selon le troisième 30 mode de réalisation est décrit ci-dessous en lien avec les figures 11 et 12. 15 Les étapes précédemment décrites en lien avec les figures 2 à 4 sont tout d'abord mises en oeuvre. Ensuite, préalablement au dépôt de la couche diélectrique 130, une couche 140 destinée à former les espaceurs 138 est déposée en recouvrant la couche diélectrique 116 ainsi que les portions 128 (figure 11). Cette couche 140 5 correspond soit à une unique couche d'un seul matériau, soit à un empilement de plusieurs matériaux. La couche 140 est ensuite gravée afin que des portions restantes de cette couche 140 correspondent aux espaceurs 138 (figure 12). La réalisation du micro-dispositif 100 est achevée en mettant en oeuvre 10 les étapes précédemment décrites en lien avec les figures 5 à 8. Quel que soit le mode de réalisation du micro-dispositif 100, ce micro-dispositif 100 peut comporter ou être intégré avec un ou plusieurs dispositifs micro-électroniques, comme par exemple des composants de type MOS. Les figures 15 et 16 représentent le micro-dispositif 100 lorsqu'il est intégré sur le substrat 102 avec un circuit 15 CMOS 142 couplé aux peignes interdigités formés par les doigts 114, REVENDICATIONS1. Micro-dispositif (100) comportant au moins un premier élément (101) comprenant au moins : - une portion de matériau (106) correspondant à un composé d'au moins un semi-conducteur et d'au moins un métal, - des première et deuxième couches de protection (108, 110) recouvrant chacune une de deux faces opposées de ladite portion de matériau (106), telles que la première couche de protection (108) comprenne au moins un premier matériau apte à résister à une gravure HF, que la deuxième couche de protection (110) comprenne au moins un deuxième matériau apte à résister à la gravure HF, et qu'au moins l'un des premier et deuxième matériaux aptes à résister à la gravure HF comporte le semi-conducteur. 2. Micro-dispositif (100) selon la revendication 1, dans lequel le semi- conducteur comporte du Si et/ou dans lequel le métal comporte au moins l'un des éléments chimiques suivants : W, Ti, Co, Ru, Ta, Pt, Ni, et/ou dans lequel les premier et deuxième matériaux aptes à résister à la gravure HF comportent au moins l'un des composés chimiques suivants : Si, SiN, AIN, A1203, Hf02. 3. Micro-dispositif (100) selon l'une des revendications précédentes, dans lequel le premier élément (101) fait partie d'un élément fixe du micro-dispositif (100). 4. Micro-dispositif (100) selon l'une des revendications précédentes, comportant en outre un substrat (102) auquel le premier élément (101) est relié par au moins une portion diélectrique (104). 5. Micro-dispositif (100) selon la revendication 4, comportant en outre un ou plusieurs composants microélectroniques réalisés sur le substrat (102). 17 6. Micro-dispositif (100) selon l'une des revendications précédentes, comportant en outre au moins un deuxième élément (114) relié au premier élément (101) par au moins une portion semi-conductrice (112) disposée entre le deuxième élément (114) et l'une des première et deuxième couches de protection (108, 110). 5 7. Micro-dispositif (100) selon l'une des revendications précédentes, dans lequel le premier élément (101) comporte en outre au moins un espaceur (138) recouvrant au moins une partie des faces latérales, sensiblement perpendiculaires aux deux faces opposées, de la portion de matériau (106) du premier élément (101) et 10 comprenant au moins un troisième matériau apte à résister à la gravure HF. 8. Micro-dispositif (100) selon l'une des revendications précédentes, dans lequel l'autre des premier et deuxième matériaux aptes à résister à la gravure HF comporte le semi-conducteur ou un matériau diélectrique. 15 9. Procédé de réalisation d'un micro-dispositif (100), au cours duquel au moins un premier élément (101) du micro-dispositif (100) est réalisé en mettant en oeuvre au moins les étapes de : - réalisation d'un empilement d'une première couche (120) et de deux 20 deuxièmes couches (118, 122) telles que la première couche (120) soit disposée entre les deux deuxièmes couches (118, 122), que la première couche (120) comporte au moins un métal, que l'une des deux deuxièmes couches (118, 122) comprenne au moins un premier matériau apte à résister à une gravure HF, que l'autre des deux deuxièmes couches (118, 122) comprenne au moins un deuxième matériau apte à résister à la gravure HF, et qu'au 25 moins l'un des premier et deuxième matériaux aptes à résister à la gravure HF comporte un semi-conducteur ; - traitement thermique faisant réagir une partie du semi-conducteur avec le métal, formant une portion de matériau (106) correspondant à un composé du semi-conducteur et du métal, et tel qu'au moins une partie restante de chacune des deux 30 deuxièmes couches (118, 122) forment des première et deuxième couches de protection 18 (108, 110) recouvrant chacune une de deux faces opposées de ladite portion de matériau (106) ; et comprenant en outre la mise en oeuvre d'une étape de gravure HF au cours de laquelle ladite portion de matériau (106) est protégée du HF par les première et 5 deuxième couches de protection (108, 110). 10. Procédé selon la revendication 9, comportant en outre, après l'étape de réalisation de l'empilement, une étape de gravure de l'empilement des première et deuxièmes couches (118, 120, 122) selon un motif définissant 10 géométriquement au moins le premier élément (101). 11. Procédé selon l'une des revendications 9 ou 10, comportant en outre, après l'étape de réalisation de l'empilement, les étapes de : - dépôt d'une couche diélectrique (130) recouvrant au moins des 15 portions restantes (106, 108, 110, 124, 126, 128) de l'empilement ; - gravure d'une partie de la couche diélectrique (130), formant au moins un accès (132) au premier élément (101) ; - dépôt d'un matériau semi-conducteur dans l'accès (132) formé à travers la couche diélectrique (130) et sur la couche diélectrique (130), formant un 20 deuxième élément (114) relié au premier élément (101) par au moins une portion (112) de semi-conducteur disposée entre le deuxième élément (114) et le premier élément (101) ; et dans lequel l'étape de gravure HF est mise en oeuvre telle qu'elle supprime la couche diélectrique (130). 25 12. Procédé selon l'une des revendications 9 à 11, comportant en outre, avant la mise en oeuvre de la gravure HF, une étape de réalisation d'au moins un espaceur (138) recouvrant au moins une partie des faces latérales, sensiblement perpendiculaires aux deux faces opposées, de la portion de matériau (106) du premier 19 élément (101) et comprenant au moins un troisième matériau apte à résister à la gravure HF. 13. Procédé selon l'une des revendications 9 à 12, dans lequel l'empilement est réalisé sur une autre couche diélectrique (116) disposée sur un substrat 5 (102). 14. Procédé selon la revendication 13, dans lequel l'étape de gravure HF grave également ladite autre couche diélectrique (116) telle qu'au moins une portion restante (104) de ladite autre couche diélectrique (116) relie le premier élément (101) au 10 substrat (102). 15. Procédé selon l'une des revendications 13 ou 14, comportant en outre la réalisation d'un ou plusieurs composants microélectroniques sur le substrat (102).